(57)【特許請求の範囲】
【請求項１】
Ｌ−及び／又はＤ−乳酸とポリアルキレングリコ−ル、ヒドロキシカルボン酸、脂肪族ポリエステルおよびラクトンよりなる群から選ばれた少なくとも一種の化合物に由来するセグメントとの共重合体であるポリ乳酸系共重合体と、該ポリ乳酸系共重合体の乳酸単位に対して０．０７５〜２．０モル％のトリスアセチルアセトナトアルミニウムを含んで成るポリ乳酸組成物。
【請求項２】
ポリ乳酸系共重合体が、Ｌ−及び／又はＤ−乳酸と、ポリエチレングリコ−ルとの共重合体である請求項１記載のポリ乳酸組成物。
【請求項３】
ポリ乳酸系共重合体中のラクチドが１％未満であることを特徴とする請求項１又は請求項２記載のポリ乳酸組成物。
【請求項４】
乳酸の環状二量体であるラクチドとポリアルキレングリコ−ル、ヒドロキシカルボン酸、脂肪族ポリエステルおよびラクトンよりなる群から選ばれた少なくとも一種の化合物とを溶融開環重合してポリ乳酸系共重合体を製造するに際し、触媒として該ラクチドに対して０．１５〜４．０モル％のトリスアセチルアセトナトアルミニウムを用いることを特徴とするポリ乳酸組成物の製造方法。
【請求項５】
ラクチドとポリエチレングリコ−ルとを溶融開環重合させることを特徴とする請求項４記載のポリ乳酸組成物の製造方法。
【請求項６】
重合系中の残存ラクチド量が３０〜５％になるまで重合反応を進行させる第一工程と、該工程の重合生成物を溶融状態で減圧下におき重合を完結させる第二工程とからなる事を特徴とする請求項４又は請求項５に記載のポリ乳酸組成物の製造方法。
【請求項７】
第二工程の減圧度が１０ｍｍＨｇ以下であることを特徴とする請求項４、５又は６記載のポリ乳酸組成物の製造方法。
【請求項８】
請求項１、２又は３記載のポリ乳酸組成物からなる成形品。
【発明の詳細な説明】
【０００１】
【発明の属する技術分野】
本発明は、衣料用、日用生活用、医薬品材料用、医療材料用、および農業、漁業、工業、建築土木等の産業資材用に利用できる、粉末、繊維、フィルム、および成形材料として好適なポリ乳酸組成物、その製造方法および該組成物からなる成形品に関する。
【０００２】
【従来の技術】
化石原料由来の合成ポリマーに対して、ポリ乳酸は穀物を発酵させて得られる乳酸を原料とするため、地球資源保護の観点から注目されている。また、ポリ乳酸は土中、水中および生体内で容易に加水分解され、自然界に広く存在し動植物に対して無害な乳酸となり、最終的には代謝あるいは微生物分解によって二酸化炭素と水とに分解されるため、生分解性材料としても注目されている。更に近年は、特に生体に対する安全性が高いことから、医薬、医療分野への応用が盛んに行われている。
【０００３】
ポリ乳酸の合成法としては、乳酸をオリゴマー化した後、これを解重合して環状二量体であるラクチドを単離し、このラクチドを溶融開環重合させて得る方法が知られている。この方法は、ラクチドの精製を充分に行いさえすれば比較的容易に高分子量のポリ乳酸が得られるため、非常に有用な方法である。
【０００４】
またこの重合の際に他の化合物、例えば複数の水酸基をもつ化合物や水酸基とカルボキシル基を持つ化合物およびこれらの重合体、環状体などを共存させれば、ポリ乳酸系共重合体が得られることが知られている。共重合によってポリ乳酸の生分解性、結晶性、融点などの熱的特性、成形加工時の流動性等を調整する事が可能である。
【０００５】
このラクチド溶融開環重合の触媒としては種々の金属化合物が報告されているが、中でもスズ化合物、特にオクチル酸スズ（以下、Ｓｎ（Ｏｃｔ）2 と略記する）がその触媒活性の高さから、短い重合時間で高分子量のポリ乳酸が得られるため好ましく用いられている。
【０００６】
【発明が解決しようとする課題】
本発明が解決しようとする課題は、第一にポリ乳酸の熱安定性の改善であり、第二に成形加工時の揮発成分による周辺環境汚染の防止を目的とするポリ乳酸中の残存ラクチドの低減である。
【０００７】
まず、第一の課題について詳述する。ポリ乳酸は他の熱可塑性プラスチックと同様、加熱溶融による成形加工が可能である。しかし、Ｓｎ（Ｏｃｔ）2 を触媒として製造されたポリ乳酸は成型加工工程にて著しく分子量が低下し、充分な強度を持つ成形品が得られないという問題点がある。その原因は加水分解、解重合および環状オリゴマー化並びに分子内および分子間エステル交換によるもので、このような反応にポリ乳酸中に残存するスズ化合物が関与していることが知られている。
【０００８】
この解決策として幾つかの方法が提案されている。例えば、ポリ乳酸重合生成物を水に対して不混和性の有機溶媒に溶解し、次いで無機酸、水溶性有機酸又は水溶性錯化剤を含む水性相又は水と接触させ、該有機相を分離した後ポリ乳酸を公知の方法で単離することで触媒を除去する方法（特開昭６３−１４５３２７号）、該重合生成物を親水性有機溶媒の存在下、酸性物質と接触させることにより触媒を除去する方法（特開平７−１０２０５３号）、あるいは該重合生成物にホウ素化合物を添加し、触媒を失活させることで熱安定性を改善する方法（特開平７−６２２１３号）等が挙げられる。
【０００９】
しかし、第１、第２の方法は多量の溶媒と労力、設備を必要とするためコスト面で不利となり、またポリ乳酸中に浸透した溶媒の完全な除去が難しい等のため、品質面での問題点も多い。また、第３の方法は重合生成物であるポリマーチップに微量の添加剤を均一に分散させることは非常に難しく、この分散に溶媒を使用した場合はその除去に関して問題が生じることは前記第１、第２の方法と同様である。
【００１０】
すなわち、重合生成物を後処理を加えずにそのまま次の成型加工工程に用いることが工業的には理想であるが、Ｓｎ（Ｏｃｔ）2 触媒を用いたラクチド溶融開環重合でこれを達成するのは困難である。
【００１１】
一方、Ｓｎ（Ｏｃｔ）2 以外の触媒によるポリ乳酸重合の研究は数多くなされているが、得られた重合生成物の熱安定性の観点から触媒を検討した例は無い。
【００１２】
本発明にて用いたトリスアセチルアセトナトアルミニウム（以下、Ａｌ（Ａｃａｃ）3 と略記する）がラクチドの溶融開環重合に際して触媒作用を有することはＭａｋｒｏｍｏｌ．Ｃｈｅｍ．、１９９１、２２８７〜２２９６、（１９９０）に記載されている。同文献によれば、ラクチドに対して０．１モル％のＡｌ（Ａｃａｃ）3 を用い１５０℃で５０時問重合させることにより重量平均分子量（Ｍｗ）１７．１万（数平均分子量（Ｍｎ）９万、Ｍｗ／Ｍｎ＝１．９より算出）のポリ乳酸が得られている。
【００１３】
上記の例を工業化する場合に問題となる点は、まず第一に重合時間がかかりすぎることである。この問題点を解消する手段として容易に考えられる方法は、重合温度を上げることと触媒量を増やすことである。ところが、ラクチド溶融開環重合によるポリ乳酸重合の場合、ラクチドとポリ乳酸の間に重合平衡が存在し、その温度が高いほど平衡はラクチド側になることから、重合温度を高くするほど重合度が上がりにくくなることが知られている。また、触媒量に関してもスズ化合物その他の触媒研究の結果、その量を増やせば増やすほど重合度は低下することが当業者間での常識となっている。よって、前記の例の重合条件に対して、重合温度をあげる、あるいは触媒量を増やす等の操作を行った場合、得られるポリ乳酸の分子量は前記例の値よりもさらに低いものになると考えられていた。これらがＡｌ（Ａｃａｃ）3 が高分子量のポリ乳酸を得るためのラクチド溶融開環重合触媒として工業的使用に適さないと判断されていた所以である。
【００１４】
次に第二の課題について詳述する。ポリ乳酸をラクチドの溶融開環重合で製造した場合、重合生成物中にラクチドが残存するのを避けることはできない。この残存ラクチドは成形加工時に気化し、周辺環境の汚染、成形金型の汚染、成形品中のボイド形成による強度低下等の原因となる。ポリ乳酸にラクチドが残存する原因は、モノマー（ラクチド）／ポリマー間の重合平衡により１５０℃以上ではモノマーは０にはならないからである。
【００１５】
このラクチドを重合生成物から除く方法として提案されているものとして、特開平３−１４８２９号公報に記載の方法が挙げられる。同方法はラクチドの開環重合による生体吸収性ポリエステル製造の後半あるいは反応終了後に重合生成物を溶融状態に保ちながら減圧し、残存ラクチドを系外に除くというものである。
【００１６】
上記公報には開環重合に使用する触媒および触媒量に関する特定はないが、実施例に記載されているのはＳｎ（Ｏｃｔ）2 でその使用量はラクチドに対して０．０００８６〜０．００３２モル％の範囲である。しかし上気範囲の触媒量では工業的に妥当な時間で重合を完了させることは難しい。例えば、該公報の実施例９にはＬ−ラクチドに対して０．００２４モル％のＳｎ（Ｏｃｔ）2 を用いた例が開示されているが、２００℃で常圧下１８０時間、さらに減圧下で２時間と非常に長い重合時間を必要としている。
【００１７】
一方、Ｓｎ（Ｏｃｔ）2 の量を増やすと重合速度は上昇するが、同時に解重合速度も大きくなり、減圧によってラクチドを除いてもすぐに再生産されるため残存ラクチド量は低下せず、また、そのまま減圧を続けるとポリマー収率が低下してしまう。
【００１８】
従って、Ｓｎ（Ｏｃｔ）2 触媒によるポリ乳酸重合において、減圧によってラクチド除去を工業的に実施の可能な条件で行なうことは困難であった。
【００１９】
本発明は上記の実情に鑑みなされたものであって、第一の課題に対しては高分子量でかつ熱安定性に優れるため成形加工時の分子量低下が小さく、高強度の成形品を与えるポリ乳酸組成物、ラクチド溶融開環重合において重合後の後処理を必要としない高分子量かつ熱安定性に優れたポリ乳酸組成物の新規な製造方法、および該ポリ乳酸組成物からなる成形品の提供を目的とするものである。
【００２０】
また、第二の課題に対しては成形加工時の周辺環境汚染が無いポリ乳酸組成物、残存ラクチド量の少ないポリ乳酸組成物を短時間で効率良く製造する方法、および該ポリ乳酸組成物からなる成形品の提供を目的とするものである。
【００２１】
【課題を解決するための手段】
上記第一の目的を達成するための本発明は、Ｌ−及び／又はＤ−乳酸とポリアルキレングリコ−ル、ヒドロキシカルボン酸、脂肪族ポリエステルおよびラクトンよりなる群から選ばれた少なくとも一種の化合物に由来するセグメントとの共重合体であるポリ乳酸系共重合体と、該ポリ乳酸の乳酸単位に対して０．０７５〜２．０モル％のＡｌ（Ａｃａｃ）3 を含んで成るポリ乳酸組成物を特徴とするものである。
【００２２】
いまひとつの発明は、乳酸の環状二量体であるラクチドとポリアルキレングリコ−ル、ヒドロキシカルボン酸、脂肪族ポリエステルおよびラクトンよりなる群から選ばれた少なくとも一種の化合物とを溶融開環重合してポリ乳酸系共重合体を製造するに際し、触媒として該ラクチドに対して０．１５〜４．０モル％のＡｌ（Ａｃａｃ）3 を用いることを特徴とするポリ乳酸組成物の製造方法である。
【００２３】
また、いまひとつの発明は、Ｌ−及び／又はＤ−乳酸とポリアルキレングリコ−ル、ヒドロキシカルボン酸、脂肪族ポリエステルおよびラクトンよりなる群から選ばれた少なくとも一種の化合物に由来するセグメントとの共重合体であるポリ乳酸系共重合体と、該ポリ乳酸の乳酸単位に対して０．０７５〜２．０モル％のＡｌ（Ａｃａｃ）3 を含んで成るポリ乳酸組成物からなることを特徴とする成形品である。
【００２４】
また、第二の目的を達成するための本発明は、Ｌ−及び／又はＤ−乳酸とポリアルキレングリコ−ル、ヒドロキシカルボン酸、脂肪族ポリエステルおよびラクトンよりなる群から選ばれた少なくとも一種の化合物に由来するセグメントとの共重合体であり、ラクチドの含有量が１％未満であるポリ乳酸系共重合体と、該ポリ乳酸の乳酸単位に対して０．０７５〜２．０モル％のＡｌ（Ａｃａｃ）3 を含んで成るポリ乳酸組成物を特徴とするものである。
【００２５】
いまひとつの発明は、乳酸の環状二量体であるラクチドとポリアルキレングリコ−ル、ヒドロキシカルボン酸、脂肪族ポリエステルおよびラクトンよりなる群から選ばれた少なくとも一種の化合物とを溶融開環重合してポリ乳酸系共重合体を製造するに際し、触媒として該ラクチドに対して０．１５〜４．０モル％のＡｌ（Ａｃａｃ）3 を用い、重合系中の残存ラクチド量が３０〜５％となるまで重合反応を進行させる第一工程と、該工程の重合生成物を溶融状態で減圧下におき重合を完結させる第二工程とからなることを特徴とするポリ乳酸組成物の製造方法である。
【００２６】
さらに、いまひとつの発明は、Ｌ−及び／又はＤ−乳酸とポリアルキレングリコ−ル、ヒドロキシカルボン酸、脂肪族ポリエステルおよびラクトンよりなる群から選ばれた少なくとも一種の化合物に由来するセグメントとの共重合体であり、ラクチドの含有量が１％未満であるポリ乳酸系共重合体と、該ポリ乳酸の乳酸単位に対して０．０７５〜２．０モル％のＡｌ（Ａｃａｃ）3 を含んで成るポリ乳酸組成物からなることを特徴とする成形品である。
【００２７】
【発明の実施の形態】
本発明に用いられるラクチドは前述したように乳酸をオリゴマー化した後解重合することによって得られる乳酸の環状二量体である。乳酸にはＬ−乳酸とＤ−乳酸が存在し、それに伴ってラクチドにもＬ−ラクチド、Ｄ−ラクチド、Ｄ、Ｌ−ラクチド、ラセミラクチドが存在する。本発明に用いられるラクチドの光学純度は特に限定されるものではないが、得られる高分子量ポリ乳酸の融点はポリ乳酸の光学純度によって決定され、高純度のものほど高融点のポリ乳酸が得られるため、より耐熱性の高いポリ乳酸を望むならば高光学純度のラクチドを用いることが好ましい。
【００２８】
ラクチドの溶融開環重合においては水酸基を有する化合物が重合の開始剤として働くため、生成するポリ乳酸の分子量は原料中の水酸基濃度によって決定される。高分子量のポリ乳酸を得るためには原料中の水分量は５ｐｐｍ〜６０ｐｐｍの範囲内にあることが必要である。
【００２９】
本発明に用いられるＡｌ（Ａｃａｃ）3 は前述したようにその使用量がラクチドに対して０．１モル％では十分な分子量のポリ乳酸は得られない。しかし、本発明者等は該Ａｌ（Ａｃａｃ）3 が当業者の常識に反して、その使用量を増やすことで得られるポリ乳酸の分子量が増大することを見出した。本発明におけるＡｌ（Ａｃａｃ）3 の使用量は、ラクチドに対して０．１５〜４．０モル％（ポリ乳酸の乳酸単位にたいしては０．０７５〜２．０モル％）である。０．１５モル％未満では得られるポリ乳酸の分子量が充分ではなく、使用量が増えると得られるポリ乳酸の分子量は大きくなるが３．０モル％付近で分子量の増加が飽和し、それ以上ではむしろ分子量が低下する。また、Ａｌ（Ａｃａｃ）3 の使用量増加に伴って得られたポリ乳酸の熱安定性は低下する傾向にあり、４．０モル％より多く使用することは熱安定性の点からも不利である。
【００３０】
本発明における重合温度は特に限定されるものではないが、１８０〜２００℃であることが好ましい。１８０℃より低温では重合に長時間を要するため実用的ではない。また、２００℃より高温ではラクチドとポリ乳酸の平衡がラクチド側に偏りすぎるため重合度が上がりにくくなり、さらにラクチドの生成量が増大するためポリ乳酸の収率が低下する。
【００３１】
本発明のいまひとつの特徴はポリ乳酸を主成分とするポリ乳酸系共重合体を用いているところである。即ち、他の化合物を共重合させることにより得られるポリ乳酸の生分解性、結晶性、融点などの熱的特性、成形加工時の流動性等を調整する事が可能である。その様な化合物としてはポリアルキレングリコ−ル、ヒドロキシカルボン酸、脂肪族ポリエステルおよびラクトンが好適に使用でき、中でもポリアルキレングリコ−ル特にポリエチレングリコ−ルが好適である。
【００３２】
上記化合物を具体的に例示する。例えばポリアルキレングリコ−ルとしては前述のポリエチレングリコ−ルやポリプロピレングリコ−ル等、およびこれらの共重合体を、ヒドロキシカルボン酸としてはグリコ−ル酸、３−ヒドロキシ酪酸、３−ヒドロキシ吉草酸等を、脂肪族ポリエステルとしては前記ヒドロキシカルボン酸の重合体および共重合体または各種脂肪族ジオ−ルと脂肪族カルボン酸の重合体等を、ラクトンとしてはγ−ブチロラクトン、β−バレロラクトン、ε−カプロラクトン、グリコライド等を挙げる事ができるが、これに限定されるものではない。
【００３３】
重合生成物中の残存ラクチドを低減させる手段として、重合をある程度まで進行させる第一工程と、その重合生成物から減圧によってラクチドを除去する第二工程とにわけて行なうことが望ましい。該第一工程の終点は重合生成物中の残存ラクチド量が３０〜５％に達した時点である。残存ラクチド量が３０％より多い時点で第一工程を終了させると、残ったラクチドは第二工程にて除かれるわけであるからポリマー収率は７０％より小さくなり不経済である。また第一工程終了時の残存ラクチド量が５％未満であれば、第二工程にて十分ラクチドが除去されない。これは残存ラクチドが重合生成物中で可塑剤として作用し、減圧下での自身の揮発を助けていると考えられる。
【００３４】
第一工程に要する時間は通常は６０〜６００分であるが使用した触媒の量、重合温度、コモノマーの種類や量、系内の水分量などによって異なるため、系中の残存ラクチド量をチェックしてその時間を適宜選択すればよい。又、第一工程を実施するための重合装置は特に限定されるものではないが、例えば攪拌装置と加熱機構を備えたバッチ式反応容器、あるいはエクストルーダータイプの連続式反応装置等を挙げることができる。ただし、前述したように本反応は系中の水分量によって生成するポリ乳酸の重合度が左右されるため、反応系は無水雰囲気下であることが望ましく、窒素、アルゴン等の不活性ガス雰囲気下で重合させることが望ましい。
【００３５】
上記第一工程で得られる重合生成物を第二工程に移行させる方法は特に限定されるものではないが、その間も重合生成物は無水雰囲気下にあることが好ましい。従って、例えば不活性ガスでシールされたバッチ式反応容器中で第一工程を行なった場合には、重合生成物を反応容器外に取り出さず、そのまま系を減圧にして第二工程を行なうのが望ましい。また、連続反応装置で第一工程を行なった場合には、その取り出し口から第二工程へ無水雰囲気下で直接移送するか、あるいは取り出した後無水雰囲気下で貯蔵し、しかる後第二工程に移すという方法を挙げることができる。
【００３６】
本発明の第二工程は、第一工程で得られた重合生成物中の残存ラクチドを低減させる工程であり、その終点とするところは残存ラクチドの量が１％未満となった時点が好適に選ばれる。第二工程の温度条件は重合生成物の融点以上であることが必須である。例えば、ポリＬ乳酸ホモポリマーの場合には１８０℃以上であることが必要である。また、その上限は前述のように２００℃以下である事が好ましい。２００℃より高温にするとポリ乳酸の解重合速度が上昇し、いくら減圧によってラクチドを除いてもラクチドが再生産されることにより終点に達しない虞がある。また、減圧の条件は特に限定されるものではないが、減圧度は低ければ低いほど終点に達するまでの時間が短縮されるため、好ましくは１０ｍｍＨｇ以下、より好ましくは５ｍｍＨｇ以下である。
【００３７】
本発明の成形品は、前述のごとき本発明のポリ乳酸組成物を溶融成形してなる成形品である。前記成形品の例としては射出、押し出し等の各種成形品、フィルム、シ−トまたは未延伸もしくは延伸配向された繊維、さらには前記繊維からの繊維構造物（編物、織物、不織布、紙、紐、テ−プ、ロ−プ、網など）が挙げられるがこれらに限定されるものではない。
【００３８】
これら成形品の用途としては、防虫、保温、防霜、遮光、防草用フィルム、シ−ト、繊維構造物等の農業用用途、乗り物の内装や電気製品等の工業用用途、法面緑化保護用シ−トや繊維構造物等の土木用用途、床や壁材等の建築用途、使い捨て器具、使い捨て衣料、靴や鞄等も含めた日用生活用品、玩具やゲーム機等を含めた遊具、生理用品を含めた衛生医療用途、漁網、釣り糸、各種養殖用ロ−プ、網などの漁業用用途等が挙げられるがこれらに限定される物ではない。
【００３９】
【実施例】
以下、実施例により本発明を詳述する。なおその前に本明細書における種々の特性値の測定法を記述する。
【００４０】
＜重量平均分子量＞
クロロホルムを溶離液としたＧＰＣ（ゲル浸透クロマトグラフィー）によってポリ乳酸組成物中のポリマ−部の重量平均分子量（Ｍｗ）を測定した。なお、分子量較正曲線はポリスチレンを用いて作成した。
【００４１】
＜残存ラクチド量＞
前述のＧＰＣ測定におけるポリマー部、及びモノマー（ラクチド）部の面積から、下記式にて求められる値を重合生成物中の残存ラクチド量とした。
【００４２】
残存ラクチド量（％）＝モノマー部の面積／（ポリマー部の面積＋モノマー部の面積）×１００
【００４３】
＜曲げ強度＞
五酸化燐存在下、室温で２４時間減圧乾燥したポリ乳酸組成物を２００℃、５分の条件で圧縮成形し、厚さ約１．６ｍｍの成形板を得た。これより、幅１５ｍｍ、長さ８０ｍｍの試験片を切り出し、支点間距離２６ｍｍ、試験速度０．８ｍｍ／分の条件で曲げ強度を測定した。
【００４４】
＜物性安定性＞
成形品とした時の物性としての安定性を、次の様に成形安定性で調べた。すなわち、成形前のポリ乳酸組成物（重合後）を前述した圧縮成形法で成形した（成形後）。重合後および成形後のポリ乳酸組成物の重量平均分子量（Ｍｗ）を測定し、下記式にて成形安定性を求めた。
【００４５】
成形安定性（％）＝ポリ乳酸組成物Ｍｗ（成形後）／ポリ乳酸組成物Ｍｗ（重合後）×１００
【００４６】
また、成形品の安定性を成形作業を行う代わりに以下の方法による熱安定性で代表させた。すなわち、溶融処理前のポリ乳酸組成物（重合後）約３ｇを、試験管中窒素下で１８０℃、１時間加熱（溶融処理）し、得られたポリ乳酸組成物（溶融後）をえた。重合後と溶融後のポリ乳酸組成物の重量平均分子量（Ｍｗ）を前述の方法で測定し、下記式にて熱安定性を求めた。
【００４７】
熱安定性（％）＝ポリ乳酸組成物Ｍｗ（溶融後）／ポリ乳酸組成物Ｍｗ（重合後）×１００
【００４８】
＜収率＞
重合原料であるラクチドの重量と、重合生成物であるポリ乳酸組成物の重量から、重合反応の収率を下記式より求めた。
【００４９】
収率（％）＝ポリ乳酸組成の重量／原料の重量×１００
【００５０】
（実施例１）
Ｌ−ラクチド（水分率１０ｐｐｍ、ＰＵＲＡＣ社製）１００ｇ（６９４ｍｍｏｌ）、ポリエチレングリコ−ル（ＰＥＧ６０００、水分率４８ｐｐｍ）４ｇとＡｌ（Ａｃａｃ）3 １．１２５ｇ（３．４７ｍｍｏｌ）を、攪拌装置、窒素導入管を備えた反応容器に投入し、窒素置換の後、窒素気流下で１８０℃に加熱し溶融開環重合させた。このとき、触媒であるＡｌ（Ａｃａｃ）3 の量は原料のＬ−ラクチドに対して０．５モル％、生成したポリ乳酸組成物の乳酸単位に対して０．２５モル％であった。分子量の上昇が飽和した時点で反応を終了し重合生成物を系外に取り出した。得られたポリ乳酸組成物およびこれを成形して得られた成形板の特性は表１に示すとおりであった。
【００５１】
重合後のポリ乳酸組成物の重量平均分子量は１５．８万と非常に大きく、また成形後も１２．９万の高分子量を保持（成形安定性８１．６％）しているため、成形板の曲げ強さも７４２ｋｇｆ／ｃｍ2 と非常に大きなものであった。これは触媒としてＳｎ（Ｏｃｔ）2 を用いて得られたポリ乳酸組成物成形板の曲げ強度（比較例１）の約２倍の値であった。
【００５２】
（比較例１）
実施例１におけるＡｌ（Ａｃａｃ）3 に代えて該ラクチドに対して０．１ｍｏｌ％のＳｎ（Ｏｃｔ）2 を触媒として用いる以外は実施例１と同様にして溶融開環重合をおこなった。得られたポリ乳酸組成物およびこれを成形して得られた成形板の特性は表１に示すとおりであった。
重合後のポリ乳酸組成物の重量平均分子量は実施例１と同様に１６．４万と非常に大きかったが、成形によって分子量が４．９万まで大きく低下（成形安定性３０．３％）し、そのため成形板の曲げ強さも３８０ｋｇｆ／ｃｍ2 しかなく実施例１に比べてはるかに小さい値であった。
【００５３】
【表１】
0003747563.tif 000002
【００５４】
実施例１および比較例１によるポリ乳酸組成物の溶融処理した前後の重量平均分子量を表２に示す。表１に示した成形品の安定性の場合と同様、実施例１によるものが溶融後１３．７万の高分子量を保持し、熱安定性が８６．７％と高値を示すのに対して、比較例１によるものは分子量が３．５万と著しく低下し、熱安定性が２１．３％と低値を示した。この結果もＡｌ（Ａｃａｃ）3 触媒によるポリ乳酸組成物の熱安定性の高さを示すものである。また、同処理が成形のシミュレ−ションとして妥当であることを示すものである。
【００５５】
（実施例２〜６）
実施例１におけるＡｌ（Ａｃａｃ）3 の触媒量を表２のとおりにする以外は実施例１と同様にして溶融開環重合をおこなった。得られたポリ乳酸組成物の特性値は表２に示すとおりである。いずれからも重量平均分子量の大きなポリ乳酸が得られ、前述の熱安定性評価方法での溶融処理後も１０万以上の平均分子量（熱安定性６０％以上）を保持しており、熱安定性の高いポリ乳酸組成物が得られた。
【００５６】
（比較例２）
Ａｌ（Ａｃａｃ）3 の触媒量を０．２７０ｇ（０．８３３ｍｍｏｌ）とする以外は実施例１と同様にして溶融開環重合をおこなった。このとき、Ａｌ（Ａｃａｃ）3 は、原料のＬ−ラクチドに対して０．１ｍｏｌ％、生成したポリ乳酸組成物の乳酸単位に対しては０．０５ｍｏｌ％となる。得られた重合生成物の特性値は表２に示すとおり重量平均分子量が１０万以下と低値であり、本発明の方法（実施例１〜６）によって得られるものより小さかった。
【００５７】
（比較例３）
Ａｌ（Ａｃａｃ）3 の触媒量を１３．５ｇ（４１．６ｍｍｏｌ）とする以外は実施例１と同様にして溶融開環重合をおこなった。このとき、Ａｌ（Ａｃａｃ）3 は、原料のＬ−ラクチドに対して５．０モル％、生成したポリ乳酸組成物の乳酸単位に対しては２．５モル％となる。得られた重合生成物の特性値は表２に示すとおりであり、前述の熱安定性評価方法での溶融処理後の重量平均分子量が１０万以下、熱安定性が５７．５％と低値であり、本発明の方法（実施例１〜６）によって得られるものより小さかった。
【００５８】
【表２】
0003747563.tif 000003
【００５９】
（実施例７〜９）
実施例１におけるポリエチレングリコ−ルに代えて３−ヒドロキシ酪酸、ポリカプロラクトン（プラクセルＨ７、ダイセル化学工業製）、ε−カプロラクトンを各々Ｌ−ラクチドに対して４重量％用いた以外は、実施例１と同様にして溶融開環重合をおこなった。得られた重合生成物の特性値は表３に示す通りであり、化合物の分子中に存在する水酸基の数が少なくなるほど重量平均分子量の大きなポリ乳酸系共重合体が得られた。また、いずれも前述の熱安定性評価方法での溶融処理後も１０万以上（熱安定性７０％以上）の平均分子量を保持しており、重合度保持率の高い熱安定性の優れたポリ乳酸組成物が得られた。
【００６０】
【表３】
0003747563.tif 000004
【００６１】
（実施例１０）
Ｌ−ラクチド（水分率１１ｐｐｍ、ＰＵＲＡＣ社製）６０ｇ（４１６ｍｍｏｌ）、ポリエチレングリコ−ル（ＰＥＧ６０００、水分率５２ｐｐｍ）２．４ｇとＡｌ（Ａｃａｃ）3 ０．６７５ｇ（２．０８ｍｍｏｌ）を、攪拌装置、窒素導入管を備えた反応容器に投入した。このとき、触媒であるＡｌ（Ａｃａｃ）3 の量は原料のＬ−ラクチドに対して０．５モル％、生成したポリ乳酸組成物の乳酸単位に対して０．２５モル％であった。窒素置換の後、第一工程として窒素気流下で１８０℃に加熱し溶融開環重合させた。残存ラクチド量が約１５％になった時点で第二工程として系を３ｍｍＨｇまで減圧しさらに１８０℃で加熱、重合させた。分子量の上昇が飽和した時点で反応を終了し、重合生成物を系外に取り出した。この結果、Ｍｗが１７．９万で残存ラクチド量が０．２％と非常に少ないポリ乳酸組成物が収率８２．６％で得られた。また、１８０℃で１時間加熱溶融処理した後のＭｗは１５．２万と分子量保持率が高く、熱安定性にも優れた物であった。
【００６２】
【発明の効果】
本発明のポリ乳酸組成物は、溶融処理後の分子量が１０万以上に保持され、熱安定性が高いため、成形加工の際の分子量低下が少なく、高強度の成形品が得られる。また、本発明の方法はラクチド溶融開環重合後の後処理を必要とせず、高分子量で熱安定性に優れたポリ乳酸組成物を得ることができるため、工業的に非常に利用価値が高い。また、触媒として従来のスズ化合物に替わりより安全なアルミニウム化合物を用いているため、生体内材科、あるいは食品関係への使用に際しても安全性が高い。また、本発明のポリ乳酸組成物は残存ラクチド量が少ないため成形加工時にラクチドが揮発し周辺環境を汚染することがなく、成形品中に残存ラクチドに由来するボイドの形成とそれに起因する低強度部分が無い成形品を得ることができる。また、本発明の方法はポリ乳酸中の残存ラクチドの除去に、再沈や洗浄等の溶媒除去工程を必要とする方法を用いず、重合に要する時間も短いため工業的価値が非常に高い。さらに、本発明の成形品は高強度であるため、衣料用、日用生活用、医薬品材料用、医療材料用、および農業、漁業、工業、建築、土木などの産業資材用に用いる粉末、繊維、フイルム、および成形材料等として極めて好適である。